(57)【要約】【課題】特に切創防止に優れた手袋を構成するのに好適な精紡交撚糸を提供する。【解決手段】芯部が弾性繊維で鞘部が短繊維束である鞘芯構造の伸縮性精紡交撚糸であって、鞘部を構成する短繊維束が、繰り返し単位の９５モル％以上が下記式（１）で示されるポリケトンで構成される繊維の短繊維で構成されていることを特徴とする伸縮性精紡交撚糸。【化１】2008266845.tif 000006【選択図】なし【特許請求の範囲】
【請求項１】
芯部が弾性繊維で鞘部が短繊維束である鞘芯構造の伸縮性精紡交撚糸であって、鞘部を構成する短繊維束が、繰り返し単位の９５モル％以上が下記式（１）で示されるポリケトンで構成される繊維の短繊維で構成されていることを特徴とする伸縮性精紡交撚糸。
【化１】
2008266845.tif 000005
【請求項２】
請求項１記載の伸縮性精紡交撚糸で構成したことを特徴とする手袋。
【発明の詳細な説明】
【技術分野】
【０００１】
本発明は伸縮性精紡交撚糸に関するもので、特に切創防止に優れた手袋を構成するのに好適な伸縮性精紡交撚糸であって、ソフト風合でかつ着用時の作業性等の着用快適性に優れた手袋を提供し得る伸縮性精紡交撚糸に関する。
【背景技術】
【０００２】
切創防止に優れた手袋として、例えば特許文献１には、芯糸に弾性繊維を用い、鞘糸にパラ系アラミド繊維の短繊維束を用いてなる被覆糸で構成された手袋が開示され、伸縮性に優れ、着用快適性に優れたものであると記載されているが、特にソフト風合面や着用快適性が十分であるとはいえないものであった。
【０００３】
【特許文献１】特開２００４−０１１０６０号公報
【発明の開示】
【発明が解決しようとする課題】
【０００４】
本発明は、かかる欠点を改良した伸縮性精紡交撚糸を提供するものである。
【課題を解決するための手段】
【０００５】
本発明者らは、前記課題を解決するために鋭意検討した結果、本発明に到達したものである。
すなわち、本発明は下記の通りである。
（１）芯部が弾性繊維で鞘部が短繊維束である鞘芯構造の伸縮性精紡交撚糸であって、鞘部を構成する短繊維束が、繰り返し単位の９５モル％以上が下記式（１）で示されるポリケトンで構成される繊維（以下、「ポリケトン繊維」という）の短繊維で構成されていることを特徴とする伸縮性精紡交撚糸。
【化１】
2008266845.tif 000002
（２）上記（１）記載の伸縮性精紡交撚糸で構成したことを特徴とする手袋。
【発明の効果】
【０００６】
本発明は、特に切創防止に優れた手袋を構成するに好適な精紡交撚糸を提供する。
【発明を実施するための最良の形態】
【０００７】
本発明について以下に具体的に説明する。
本発明のポリケトン繊維を構成するポリケトンは、繰り返し単位の９５モル％以上、好ましくは９８モル％以上、特に９９．６モル％以上が、上記式（１）で示されるものであり、５モル％未満の範囲で、上記式（１）以外の繰り返し単位、例えば、下記式（２）に示すもの等を含有していても良い。
【化２】
2008266845.tif 000003
但し式中、Ｒは、エチレン以外の炭素数１〜３０の有機基であり、例えば、プロピレン、ブチレン、１−フェニルエチレン等の基であり、Ｒの水素原子の一部または全部が、ハロゲン基、エステル基、アミド基、水酸基、エーテル基で置換されていてもよい。もちろん、Ｒは二種以上であってもよく、例えば、プロピレン基と１−フェニルエチレン基が混在していてもよい。
【０００８】
ポリケトンの固有粘度［η］は、好ましくは１ｄｌ／ｇ以上、より好ましくは２ｄｌ／ｇ以上、特に好ましくは４ｄｌ／ｇ以上であり、２０ｄｌ／ｇ以下、好ましくは１５ｄｌ／ｇ以下、特に好ましくは１０ｄｌ／ｇ以下である。
尚、固有粘度［η］は次の定義式に基づいて求められる値である。
【数１】
2008266845.tif 000004
式中のｔ及びＴは、それぞれヘキサフルオロイソプロパノール（セントラル硝子（株）社製）及び該ヘキサフルオロイソプロパノールに溶解したポリケトンの希釈溶液の２５℃での粘度管の流過時間である。Ｃは、上記希釈溶液の濃度であり、ヘキサフルオロイソプロパノール１００ｍｌ中のポリケトンの質量（ｇ）である。
ポリケトンには必要に応じて、酸化防止剤、ラジカル抑制剤、他のポリマー、艶消し剤、紫外線吸収剤、難燃剤、金属石鹸等の添加剤を含有していてもよい。
【０００９】
次に、ポリケトン繊維の好ましい特性としては、引張強度は５ｃＮ／ｄｔｅｘ以上、より好ましくは１０ｃＮ／ｄｔｅｘ以上、特に好ましくは１５ｃＮ／ｄｔｅｘ以上であり、３０ｃＮ／ｄｔｅｘ以下であり、引張伸度は３％以上、より好ましくは３．５％以上、特に好ましくは４％以上であり、８％以下、より好ましくは７％以下、特に好ましくは６％以下であり、引張弾性率は１００ｃＮ／ｄｔｅｘ以上、より好ましくは２００ｃＮ／ｄｔｅｘ以上、特に好ましくは３００ｃＮ／ｄｔｅｘ以上であり、１０００ｃＮ／ｄｔｅｘ以下である。
本発明の精紡交撚糸の鞘部に用いるポリケトン繊維の形態は、短繊維であり、長さ方向に均一なものや太細のあるものでもよく、繊維の断面形状は、丸型、三角、Ｌ型、Ｔ型、Ｙ型、Ｗ型、八葉型、扁平（扁平度１．３〜４程度のもので、Ｗ型、Ｉ型、ブーメラン型、波型、串団子型、まゆ型、直方体型等がある）、ドッグボーン型等の多角形型、多葉型、中空型や不定形なものでもよい。
好ましい単糸繊度は、０．０１〜１０ｄｔｅｘ、より好ましくは０．１〜１０ｄｔｅｘ、特に好ましくは０．５〜５ｄｔｅｘである。
【００１０】
本発明は、かかるポリケトン繊維の短繊維により鞘部を構成した鞘芯構造の伸縮性精紡交撚糸である。
鞘部は、ポリケトン繊維１００質量％でもよいが、必要に応じて、好ましくは５０質量％以下の範囲で、ポリケトン繊維以外の繊維、例えば、綿、羊毛等の天然繊維、レーヨン繊維、ライオセル繊維等のセルロース繊維、ポリエステル繊維、ポリアミド繊維、アラミド繊維（パラ系、メタ系）、ポリビニルアルコール繊維、ポリ（ｐ−フェニレンベンゾビスオキサゾール）繊維、超高分子量ポリオレフィン繊維、炭素繊維、セラミック繊維、ガラス繊維、金属繊維等の公知の各種繊維と混用しても良い。混用する各種繊維の糸条形態は、短繊維でも、長繊維でもよい。
【００１１】
繊維の太さ、繊維長分布、繊維本数、繊維断面形状については、必要に応じて、適宜選定すればよく、例えば、短繊維束の繊維素材や希望する用途に応じて、綿紡、２インチ紡、３インチ紡、梳毛紡等を選定すればよい。例えば、繊維長としては、３０〜２００ｍｍ程度が好ましいが、必要に応じて、３００〜４００ｍｍ程度でも良い。
さらには、牽切によって得られる平均繊維長７０ｍｍ以上、より好ましくは１００ｍｍ以上、特に２００ｍｍ以上、さらには２５０ｍｍ以上、１５００ｍｍ以下、１２００ｍｍ以下、１０００ｍｍ以下のものでも良い。
芯部を構成する弾性繊維は、天然ゴム、合成ゴム等の繊維状物や、ゴムのような伸縮性を有する合成繊維が挙げられるが、特にポリウレタン系弾性繊維が好ましく、ポリマージオールと有機ジイソシアネートを主体とするイソシアネートと多官能活性水素化合物を反応させて得られるポリウレタン重合体を紡糸して得られたものが有り、好ましい繊度は１１〜９４０ｄｔｅｘ、より好ましくは２２〜３１０ｄｔｅｘの範囲である。
鞘芯構造の伸縮性精紡交撚糸における芯部の構成比率は、好ましくは５〜３０％、より好ましくは５〜２０％の範囲であることが好ましい。
【００１２】
本発明における精紡交撚糸は、従来公知のリング精紡機やオープンエンド精紡機、さらにはエアーによる高速エアー精紡機を用い、短繊維のスライバーのドラフト入り口部分に、２〜４倍程度ドラフトされた弾性繊維を挿入して短繊維のスライバーを鞘部に、弾性繊維が芯部を占めるように複合し、撚糸することにより得られる。
本発明の精紡交撚糸は、手袋として用いた場合に、特にその有用性を発揮するものであり、ソフト風合でかつ着用快適性に優れ、切創防止に優れた手袋を提供できる。
手袋とは、編物、織物、不織布並びにこれらを組み合わせた布帛形態で構成されているものを包含するが、例えば、島精機製作所製等市販のコンピューター手袋編機を用いて製編したものが挙げられる。
【００１３】
又、編物（横編、丸編、経編地）や織物（平、綾、朱子並びにこれらの変化組織、絡み織）、不織布（スパンボンド不織布やニードルパンチ、柱状流等により繊維交絡させた不織布、フェルト等）並びにこれらを組み合わせたもの（以下、単に「布帛」という）や豚革等の天然皮革や人工皮革を、手型に裁断して縫製した手袋として用いてもよく、本発明の精紡交撚糸をもつて、かかる布帛の一部又は全部を構成すればよい。
尚、布帛としては、一層（表面及び裏面で構成）の場合と、二層や三層以上の多層構造（表面、裏面及び中間層で構成）の場合がある。
多層構造布帛としては、編物では、リバーシブルのシングルニットやダブルニット、スライバーニット、ダンボールニットやダブルラッセルがあり、織物ではダブルベルベット織機、不織布では、一種又は二種以上の繊維ウェブを多層に積層して、又は、繊維ウェブと編織物を多層に積層して繊維交絡させたものがある。ここで、中間層とは、接結糸、連結糸、挿入糸（紡績糸、フィラメント糸並びにスライバーを含む）をいう。
【００１４】
又、手袋はそのまま用いても良いが、従来公知の各種処理、例えば、防滑性等付与を目的に手袋の一部又は全部に、手のひら側の外面や外面全面に塩化ビニル樹脂やラテックス、天然ゴム、合成ゴム等のエラストマーを公知の手段によってコーティングやラミネートしてもよい。又、蒸れ防止等からガス透過性かつ液体不透過性のエラストマー、例えば、多孔質や無孔質ポリウレタン、多孔質ポリテトラフルオロエチレン（ＰＴＦＥ）をコーティングまたはラミネートしてもよい。この手袋の上にさらにゴム等のエラストマー手袋を加工しても良い。
具体的に手袋の用途例としては、製鉄用、溶接用、塗装用、消防用、カーレースのレーシング用が挙げられるが、特に本発明では、優れた着用快適性から、精密機械産業用、航空機産業、情報機器産業、医療手術又は衛生分野のように繊細な作業が要求される分野に好適である。
【００１５】
本発明の精紡交撚糸は、手袋用途以外の例えば腕カバー等の防護材料やアウトドアスポーツ衣料にも有用であり、さらには防護材料やアウトドアスポーツ衣料等の伸縮性縫い糸としても有用である。
尚、例えば屋外で強い紫外線を受けることによってポリケトン繊維の引張強度等の低下を抑制する目的で、繊維又は精紡交撚糸や織編物等の形態で紫外線吸収剤（例えば、ベンゾフェノン系、ベンゾトリアゾール系、ヒンダードアミン系の一種又は二種以上の組み合わせがある。）及び／又は紫外線遮蔽剤（例えば、酸化チタン、酸化鉄、酸化セリウム等の微粒子があり、平均粒径は０．０１〜０．６μｍが好ましい。）を含有させることが好ましい。含有させる方法としては、例えば、繊維又は精紡交撚糸や織編物等に紫外線吸収剤及び／又は紫外線遮蔽剤を含有した樹脂やフィルムを付与又は被覆する方法が挙げられ、紫外線吸収剤及び／又は紫外線遮蔽剤の含有量は、樹脂やフィルムの質量に対して０．００１〜１０質量％の範囲が好ましい。
【実施例】
【００１６】
以下に、本発明を実施例などに基づいて更に具体的に説明するが、本発明はこれら実施例などにより何ら限定されるものではない。
本発明における測定方法及び評価方法は以下の通りである。
（１）繊維の引張強度、引張伸度、引張弾性率
ＪＩＳ−Ｌ−１０１３に準じて測定する。
サンプル長：２０ｃｍ、引張速度：２０ｃｍ／分で測定し、２０回測定した時の平均値を求める。
【００１７】
（２）手袋のソフト風合
繊維の研究に従事する５人の検査員によって手触りによる官能検査を行い、下記のランク付けを行った。
＜ソフト風合＞
○：ソフトと感じる。
△：ややソフトと感じる。
×：硬いと感じる。
【００１８】
（３）手袋の着用快適性
繊維の研究に従事する５人の検査員によって着用による官能検査を行い、下記のランク付けを行った。
＜着用快適性＞
○：着用快適性に優れている。
△：着用快適性やや優れている。
×：着用快適性に劣っている。
（４）耐切傷性
ＪＩＳ−Ｔ−８０５２に準ずる。
【００１９】
［実施例１］
１６７０ｄｔｅｘ／１２５０ｆのポリケトン繊維マルチフィラメント糸（旭化成せんい（株）社製；商標名：サイバロン；引張強度１８ｃＮ／ｄｔｅｘ、引張伸度５％、引張弾性率３５０ｃＮ／ｄｔｅｘ）を用い、繊維長５１ｍｍにカットして、リング精紡機にて紡績糸を製造する際に、７８ｄｔｅｘのポリウレタン系弾性繊維（旭化成せんい（株）社製；商標名：ロイカ）を、精紡機のフロントローラーから２．５倍のドラフトを掛けて給糸し、弾性繊維が芯部を主体的に形成し、ポリケトン繊維短繊維が鞘部を主体的に形成した鞘芯構造の精紡交撚糸（綿番手２０ｓ／１相当）を得た。
得られた精紡交撚糸を４本合糸したものを用いて、１３ゲージの手袋編機で手袋を作製して評価した結果、手袋のソフト風合（○）、着用快適性（○）と着用快適性に優れたものであった。尚、耐切傷性は７Ｎと優れたものであった。
【００２０】
［比較例１］
ポリケトン繊維に代えてパラ系アラミド繊維短繊維（繊維長５１ｍｍ、単糸繊度１．７ｄｔｅｘ）を用いた以外は、実施例１同様にして得られた精紡交撚糸を用いて実施例１同様に手袋を作製して評価した結果、手袋のソフト風合（△〜×）、着用快適性（○）と実施例１対比ソフト風合に劣ったものであった。尚、耐切傷性は６Ｎであった。
【産業上の利用可能性】
【００２１】
本発明は、特に切創防止に優れた手袋を構成するのに好適な伸縮性精紡交撚糸を提供するものである。